(57)【要約】【課題】  使用済みの絨毯、マットの洗濯時に絨毯、マットが絡んだりすることがなく、絨毯、マットを動かないように敷いた粘着シートを床から剥がしたときに粘着剤の糊残りがなく、しかも使用時は絨毯、マットが端から剥れにくい取替え用絨毯、マットの床面固定方法を提供する。【解決手段】  床面の上に粘着性ウレタンエラストマーシートを敷き、前記粘着性ウレタンエラストマーシートの上に取替え用絨毯、マットを置く、取替え用絨毯・マットの床面固定方法において、前記粘着性ウレタンエラストマーシートが穴あき型補強シートなどの補強シートを含み、補強シートの端の位置が、前記粘着性ウレタンエラストマーシートの、補強シートの端と同一方向の端から２ｃｍ以内であることを特徴とする粘着性ウレタンエラストマーシートを用いる取替え用絨毯、マットの床面固定方法である。【選択図】  図１
2018029635.tif 000002
【特許請求の範囲】
【請求項１】
床面の上に粘着性ウレタンエラストマーシートを敷き、前記粘着性ウレタンエラストマーシートの上に取替え用絨毯、マットを置く、取替え用絨毯・マットの床面固定方法において、
前記粘着性ウレタンエラストマーシートが補強シートを含むことを特徴とする取替え用絨毯、マットの床面固定方法。
【請求項２】
前記補強シートが穴あき型補強シートであることを特徴とする請求項１記載の取替え用絨毯、マットの床面固定方法。
【請求項３】
前記粘着性ウレタンエラストマーシートの剥離強度が０．１Ｎ以上１０Ｎ以下であり、且つ摩擦力が１５０Ｎ以上であることを特徴とする請求項１または２記載の取替え用絨毯、マットの床面固定方法。
【請求項４】
請求項１〜３のいずれか１項に記載の粘着性ウレタンエラストマーシートであって、前記補強シートの端の位置が、前記粘着性ウレタンエラストマーシートの、前記補強シートの端と同一方向の端から２ｃｍ以内であることを特徴とする粘着性ウレタンエラストマーシート。
【発明の詳細な説明】
【技術分野】
【０００１】
絨毯、マットの床面での着脱自在な固定方法および粘着性ウレタンエラストマーシートに関する。
【背景技術】
【０００２】
従来、取替え用絨毯、マットを床面に着脱自在に固定する方法として、強粘着剤が両面に塗布されたシート（粘着性シート）を床上に敷き、その上に絨毯、マットを覆いかぶさるようにして置くことが採用されている。
しかし、粘着剤の粘着性が強いと絨毯、マットを粘着性シートから剥がしたときに、剥がした絨毯、マットに粘着剤が付着して洗濯時にマットが絡んでしまうというトラブルが発生したり、また、粘着性シートを床から剥がしたときに床に粘着剤が残り床から粘着剤を剥がすのに大変な労力を要したりしている。逆に粘着剤の粘着性が弱いと絨毯、マットの端が剥れてしまい使用中にトラブルが発生するという問題がある。
【０００３】
これらの問題を解消するために、４個の隅を有する直角状の床用絨毯、マットであって、床に接する絨毯の裏面の４隅に粘着両面テープの片方のフィルムをはがして絨毯、マット裏面に貼りつける床用絨毯、マットのズレ防止及び固定方法に於いて、粘着両面テープの絨毯、マットの床面貼り付け面に粘着ウレタンエラストマーを一体成形加工した粘着両面テープを用いて絨毯、マットのズレ防止及び床面固定方法（特許文献１）が提案されている。
【先行技術文献】
【特許文献】
【０００４】
【特許文献１】特開２００８−１８３１６７号公報
【発明の開示】
【発明が解決しようとする課題】
【０００５】
しかしながら、上記の提案の方法でも、床用絨毯、マットの４隅における粘着性を向上させても、４隅以外の箇所が床に粘着しておらず足がひっかかると簡単に剥れるという問題がある。また、マットへの糊残りについては考慮されておらず、洗濯時に絨毯、マットが絡むという問題もある。
【０００６】
本発明の目的は、使用済みの絨毯、マットの洗濯時に絨毯、マットが絡んだりすることがなく、絨毯、マットを動かないように敷いた粘着シートを床面から剥がしたときに粘着剤の糊残りがなく、しかも使用時は絨毯、マットが端から剥れにくい取替え用絨毯、マットの床面固定方法を提供することである。
【課題を解決するための手段】
【０００７】
上記の課題を解決する為に鋭意研究した結果、粘着性ウレタンエラストマーシートに補強シートを入れて一体化シートとすれば、粘着糊が床や絨毯、マットに残らず、しかも使用時に端から剥れることがなくなることを見出し本発明に到達した。
【０００８】
請求項１に記載の発明は、
床面の上に粘着性ウレタンエラストマーシートを敷き、前記粘着性ウレタンエラストマーシートの上に取替え用絨毯、マットを置く、取替え用絨毯、マットの床面固定方法において、
前記粘着性ウレタンエラストマーシートが補強シートを含むことを特徴とする取替え用絨毯、マットの床面固定方法である。
【０００９】
請求項２に記載の発明は、
前記補強シートが穴あき型補強シートであることを特徴とする請求項１記載の取替え用絨毯、マットの床面固定方法である。
【００１０】
請求項３に記載の発明は、
前記粘着性ウレタンエラストマーシートの剥離強度が０．１Ｎ以上１０Ｎ以下であり、且つ摩擦力が１５０Ｎ以上であることを特徴とする請求項１または２記載の取替え用絨毯、マットの床面固定方法である。
【００１１】
請求項４に記載の発明は、
請求項１〜３のいずれか１項に記載の粘着性ウレタンエラストマーシートであって、前記補強シートの端の位置が、前記粘着性ウレタンエラストマーシートの、前記補強シートの端と同一方向の端から２ｃｍ以内であることを特徴とする粘着性ウレタンエラストマーシートである。
【発明の効果】
【００１２】
本発明によれば、使用済みの絨毯、マットの洗濯時に絨毯、マットが絡んだりすることがなく、絨毯、マットを動かないように敷いた粘着シートを床から剥がしたときに粘着剤の糊残りがなく、しかも使用時は絨毯、マットが端から剥れにくい取替え用絨毯、マットの床面固定方法を提供することができる。
【図面の簡単な説明】
【００１３】
【図１】本発明の一実施形態である粘着性ウレタンエラストマーシートの一部の断面図である。
【発明を実施するための形態】
【００１４】
以下、本発明の実施の形態を説明する。なお、本発明は、以下の実施の形態に限定されるものではない。本発明と同一および均等の範囲内において、以下の実施の形態に対して種々の変更を加えることが可能である。
【００１５】
本発明における粘着性ウレタンエラストマーは、ポリオール、若しくは複数のポリオールを含むプレミックスと、イソシアネートを反応させる際に補強シートを存在させることによって得られる。
【００１６】
ポリオールとしては、分子中にヒドロキシル基を２個以上有するものであれば特に限定されず、従来ウレタンエラストマーで使用できるものが使用できる。たとえば、ポリエーテルポリオール、ポリエステルポリオール、ポリカーボネートポリオール、ポリラクトンポリオール、ポリオレフィンポリオール、アクリル系ポリオール、ヒマシ油系ポリオール、シリコーン系ポリオール、エチレン性不飽和単量体で変性された重合体ポリオールなどが挙げられ、これらを単独でまたは２種以上を混合して用いることができる。
またウレタンエラストマーの粘着力を向上させるためヒドロキシル基を１個有するモノオールを併用してもよい。
【００１７】
これらのポリオールの中でも、ウレタンエラストマーの耐久性の観点から、ポリエーテルポリオール、ポリカーボネートポリオールが好ましく用いられ、さらに、製造時の作業性、経済性の観点から、ポリエーテルポリオールが特に好ましく用いられる。
【００１８】
粘着性のあるウレタンエラストマーを得るためには、ポリオールの平均官能基数、水酸基価及び末端官能基と後述するイソシアネートの平均官能基数を調節すればよい。
【００１９】
ポリオールの平均官能基数は、ウレタンエラストマーに粘着性を付与する観点から、好ましくは１．５〜３．０であり、より好ましくは１．７〜２．５である。
【００２０】
ポリオールの水酸基価は、ウレタンエラストマーに粘着性を付与する観点から、好ましくは２０〜２００ｍｇＫＯＨ／ｇであり、より好ましくは２８〜１６０ｍｇＫＯＨ／ｇである。
また、ポリオールの末端水酸基の１級ＯＨ比率（すなわち、末端に位置する水酸基中の１級水酸基の比率）は、４０〜１００％であり、引張強度の向上の観点から、好ましくは５０〜９０％である。末端水酸基の１級ＯＨ比率が４０％未満では、機械物性が悪化する。
【００２１】
このようなものとしては、たとえば、ポリオキシプロピレンポリオールの末端水酸基にエチレンオキサイドが開環付加されたポリオキシプロピレン系ポリオールや、さらにそのエチレンオキサイドの付加モル分布が狭いポリオキシアルキレン系ポリオールが挙げられる。これらは特開２００２−３０８８１１号公報、特開２００３−１３５９５１号公報に開示されている技術が採用できる。
【００２２】
上記プレミックスには、ポリオール以外に界面活性剤を含ませるのが好ましいが、さらにウレタンエラストマーに使用されてきた消泡剤、触媒、添加剤を必要に応じて適宜含ませることができる。
【００２３】
添加剤としては、たとえば、酸化防止剤、紫外線吸収剤、光安定剤、熱安定剤、着色防止剤、抗菌防かび剤、難燃剤、充填剤、顔料などが挙げられ、これらを単独でまたは２種以上を混合して用いることができる。なお、上記添加剤は本発明の目的を損なわない範囲で必要に応じて添加されるものである。
【００２４】
イソシアネートとしては、末端にイソシアネート基を２つ以上有するものであれば特に限定されず、たとえば、２，４−トルエンジイソシアネート、２，６−トルエンジイソシアネート、４，４’−ジフェニルメタンジイソシアネート、２，２’−ジフェニルメタンジイソシアネート、２，４’−ジフェニルメタンジイソシアネート、粗製ジフェニルメタンジイソシアネート、３，３’−ジクロロ−４，４’−ジフェニルメタンジイソシアネート、キシリレンジイソシアネート、フェニレンジイソシアネート、１，５−ナフタレンジイソシアネート、水素添加ジフェニルメタンジイソシアネート、水素添加キシリレンジイソシアネートなどの芳香族ポリイソシアネート及びその水素添加物；１，４−シクロヘキサンジイソシアネート、イソホロンジイソシアネート、ノルボルナンジイソシアネートなどの脂環族ポリイソシアネート；テトラメチレンジイソシアネート、１，６−ヘキサメチレンジイソシアネートなどの脂肪族ポリイソシアネート；イソシアヌレート結合、カルボジイミド結合、ウレタン結合、尿素結合、ビューレット結合、アロファネート結合などを１種以上有する前記ポリイソシアネート変性物などが挙げられ、これらを単独でまたは２種以上を混合して用いることができる。
【００２５】
イソシアネートの平均官能基数は、架橋密度を高めて硬化性を高める観点、及び粘着性を付与する観点から、１．８〜４．５である。
【００２６】
ポリオールとイソシアネートとの反応に際しては、架橋密度を高めて反応物の硬化性を高める観点および粘着性を付与する観点から、両者の配合割合は、イソシアネートインデックスが７０〜１２０になるように調整することが好ましく、より好ましくは８０〜１１０である。
【００２７】
ウレタンエラストマーの中に入れる補強シートは、シートであれば特に限定はないが、たとえば、熱可塑性合成樹脂フィルム、金属箔、ガラスクロス及び繊維シートなどが挙げられる。繊維シートはポリエステルなどの合成繊維や金属製の繊維などの織物やメッシュ繊維構造物などである。補強シートを入れると、ウレタンエラストマーと補強シートが一体化されるので、ウレタンエラストマーシートの強度が向上すると共に、絨毯、マット（以下、単にマットという場合がある）の端に足が引っかかってもマットを剥れにくくすることができる。
【００２８】
また、補強シートは穴あきであってもよいし、穴あきでなくてもよい。好ましくは穴あき型補強シートである。穴あき型補強シートを用いると、上下のウレタンエラストマーをシート面で合わせるのではなく、シートの穴を通して一体化するので、ウレタンエラストマー自体と補強シートの一体化が向上する。特に好ましいのはネット状シートである。より一体化が増してウレタンエラストマーシートの強度がさらに向上すると共に、マットの端に足が引っかかってもマットを剥れにくくすることができる。
【００２９】
補強シートの厚みは使用されるウレタンエラストマーシートの厚みから決定されるのが好ましい。補強シートの厚みは、０．０５ｍｍ以上１．０ｍｍ以下が好ましく、０．２ｍｍ以上０．５ｍｍ以下がより好ましい。
【００３０】
ウレタンエラストマーの製造方法としては、公知の製造方法であれば特に限定されず、たとえば、ポリオール、またはポリオールにその他の成分を適宜添加して混合したプレミックスとを、２０〜５０℃程度にて混合、攪拌を行った後、脱泡処理を行う方法などが挙げられる。
【００３１】
本発明の補強シートを含む粘着性ウレタンエラストマーシートを製造する方法は、表面がシリコーン樹脂やフッ素樹脂などの非反応性で離型性のある平坦な基台の上に補強シートを置き、その上から上記のプレミックスとイソシアネートとの混合物を硬化する前に流して平坦に調整する。混合物が硬化するとエラストマーシートは補強シート含み一体化されたエラストマーシートとなる。
【００３２】
粘着性ウレタンエラストマーシートの形状、大きさは上に置くマットにより決めるのがよい。厚みは強度とのバランスが重要であるが、好ましくは２ｍｍ以下、より好ましくは１．５ｍｍ以下である。２ｍｍ以下であると上にマットを置いても全体の厚みはあまり厚くならず、足も引っかかりにくい。
【００３３】
このようにして製造されるウレタンエラストマーシートの粘着力は、剥離強度が０．１Ｎ以上１０Ｎ以下であり、且つ摩擦力が１５０Ｎ以上であることが好ましい。ウレタンエラストマーシートは床とマットの両方において滑らないことと剥れないことが必要であり、滑らないことは摩擦力によって、剥れないことは剥離強度によって判断することができる。
【００３４】
剥離強度が、０．１Ｎ以上であると使用時にマットに足が引っかかってもマットが端から剥れにくく、１０Ｎ以下であると使用後にマットをウレタンエラストマーシートから剥がしてもマットに粘着成分が付着しない。摩擦力が１５０Ｎ以上であると使用時にマットが滑りにくく安心して使用することができる。
剥離強度、摩擦力は以下のようにして測定することができる。
【００３５】
剥離強度試験方法：粘着性ウレタンエラストマーシートのサンプルを幅３ｃｍ、長さ２０ｃｍに切り取り、このサンプルの端の一部を残し塩ビタイルに貼り付け、サンプルの貼り付けてない箇所をプッシュプルゲージに連結し、貼り付けてある箇所に向けて引っ張って引き剥がし、引き剥がした時の応力を測定する（単位：Ｎ）。プッシュプルゲージは、たとえば、ＰＰゲージＦＢ２００Ｎ（イマダ社製）が使用できる。
【００３６】
摩擦力試験方法：底が平坦で四角形（１０ｃｍ×１７ｃｍ）の２ｋｇの重りであって、底に塩ビタイルを一杯に貼り付けた重りを準備する。粘着性ウレタンエラストマーシート（２５ｃｍ×２５ｃｍ）を平坦な台の上に置く。上記に準備した重りを粘着性ウレタンエラストマーシートの上に置き、重りの横にプッシュプルゲージを連結して引っ張って動かし、動くときの摩擦力を測定する（単位：Ｎ）。
【００３７】
また、補強シートとウレタンエラストマーシートとの関係において、補強シートの端の位置が、粘着性ウレタンエラストマーシートの、補強シートの端と同一方向の端から２ｃｍ以内であるのが好ましい。
【００３８】
２ｃｍ以内であると、使用時にマットに足が引っかかってもが端から剥れにくい。引っかかったときの応力が補強シートの幅方向に分散して弱めることができ、マットが足に引っかかってもが端から剥れにくくなる。
【００３９】
このようにして製造された粘着性ウレタンエラストマーシートを床などの上においた後、絨毯、マットをシートの上に置くことができる。絨毯、マットはシートよりもやや大きめであって、粘着性ウレタンエラストマーシートを覆いかぶさるようにして置くことが好ましい。
【００４０】
このようにすることによって、使用済みの絨毯、マットの洗濯時に絨毯、マットが絡んだりすることがなく、絨毯、マットを動かないように敷いた粘着シートを床から剥がしたときに粘着剤の糊残りがなく、しかも使用時は絨毯・マットが端から剥れにくい取替え用絨毯・マットの床面固定方法を提供することができる。
【実施例】
【００４１】
（実施例１）
「ライムポール  ＰＸ−１０００」（ポリプロピレンエーテルグリコール、ＯＨ価  ５６、三洋化成工業社製）  ７４部、「ライトン  Ａ」（炭酸カルシウム、白石カルシウム社製）  ２６部、ジブチル錫ジラウレート（錫系触媒）  ０．０２部を混合したプレミックスと、「ミリオネート  ＭＴＬ」（イソシアネート成分、液状ＭＤＩ、ＮＣＯ％  ２９．０、東ソー社製）  ９．１部を２５℃で混合、攪拌を行った後、脱泡処理をした。
平坦なシリコーン性離型紙の基台の上に市販のグラスファイバー防虫網（１８×１６メッシュ、ＮＢＣハイネット社製、補強シート）を２３ｃｍ×２３ｃｍに切り取って置き、その上から上記のプレミックスとイソシアネートとの混合物を硬化する前に流して平坦に調整する。１２０℃で１時間加熱処理して硬化させた。
この粘着性ウレタンエラストマーシートを補強シートの端の位置が粘着性ウレタンエラストマーシートの端から２ｃｍになるようにカットして本発明の粘着性ウレタンエラストマーシートを得た。
【００４２】
（比較例１）
比較として、市販されている強粘着剤が両面に塗布されたシート（粘着性シート）を準備した。
【００４３】
本発明の粘着性ウレタンエラストマーシートと、比較の粘着性シートの摩擦力と剥離強度を測定した。摩擦力と剥離強度の測定法は前記したプッシュプルゲージによる測定法を用いた。本発明の粘着性ウレタンエラストマーシートを置く材質として市販の塩ビタイル板とＮＢＲ板を用いた。その結果を表１に示した。粘着性ウレタンエラストマーシートのシリコーン性離型紙側の表面（下側）は艶がなく非艶面と表示し、上側の艶のある面を艶面と表示した、
【００４４】
【表１】
2018029635.tif 000003
【００４５】
表１から、本発明の粘着性ウレタンエラストマーシートと比較例の粘着性シートとは、塩ビタイルに対しては同じような摩擦力と剥離強度を示したが、ＮＢＲ板に対しては、本発明の粘着性ウレタンエラストマーシートは比較例の粘着性シートよりも摩擦力が良好であった。
【００４６】
さらに、本発明の粘着性ウレタンエラストマーシートと比較例の粘着性シートとについて、実際の玄関の塩ビタイルの上に並べて置き、夫々のシートの上にマットを覆いかぶさるようにして敷いて、２週間置いた。その間実際に人が出入りするように実施した。
【００４７】
２週間後に、マットの状況を調べたところ、見かけ上は大きな相違はなかったが、比較例の粘着性シートの上のマットの端がややめくれていた。また、マットを剥がして洗濯すると比較例の粘着性シートの上においたマットはやや絡んでおり、粘着剤の糊残りがあることがわかった。また床にも粘着剤が残っていることもわかった。これに対して、本発明の粘着性ウレタンエラストマーシートの上のマットは洗濯時に絡むことはなく、マットを床から剥がしたときにも床に糊残りがなかった。
以上から、本発明の取替え用絨毯、マットの床面固定方法が有効であることが確認できた。
【符号の説明】
【００４８】
１  粘着性ウレタンエラストマーシート
２  粘着性ウレタンエラストマー
３  補強シート
ａ  粘着性ウレタンエラストマーシートの厚み
ｂ  補強シートの端の位置と粘着性ウレタンエラストマーシートの端の位置の距離
【図１】
2018029635.tif 000004